(57)【要約】  本発明は、下記（Ａ）成分及び（Ｂ）成分を含む硬化性組成物であって、（Ｂ）成分の含有量が、（Ａ）成分１００質量部に対して、０質量部超、３質量部以下である硬化性組成物、該組成物を硬化してなる硬化物、及び、該組成物を光素子固定用接着剤又は光素子固定用封止材として使用する方法である。本発明の硬化性組成物は、低温加熱により硬化させることができ、高い接着力を有する硬化物が得られる。（Ａ）成分：式（ａ）で示されるシラン化合物重合体（Ｒ１は、置換基を有する、若しくは置換基を有さない炭素数１〜１０のアルキル基、又は、置換基を有する、若しくは置換基を有さないアリール基を、Ｚは、ヒドロキシ基、炭素数１〜１０のアルコキシ基、又は、ハロゲン原子を、ｐは正の整数を、ｑ、ｒは、０又は正の整数を示す。）2019176828.tif 000017（Ｂ）成分：ビスマス化合物、アルミニウム化合物及びジルコニウム化合物からなる群から選ばれる少なくとも一種の金属化合物
2019176828.tif 000002
【特許請求の範囲】
【請求項１】
下記（Ａ）成分及び（Ｂ）成分を含む硬化性組成物であって、（Ｂ）成分の含有量が、（Ａ）成分１００質量部に対して、０質量部超、３質量部以下であることを特徴とする硬化性組成物。
（Ａ）成分：下記式（ａ）
【化１】
2019176828.tif 000015
（式中、Ｒ１は、置換基を有する、若しくは置換基を有さない炭素数１〜１０のアルキル基、又は、置換基を有する、若しくは置換基を有さないアリール基を表す。複数のＲ１同士は同一であっても相異なっていてもよい。Ｚは、ヒドロキシ基、炭素数１〜１０のアルコキシ基、又は、ハロゲン原子を示す。ｐは正の整数を示し、ｑ、ｒはそれぞれ独立して、０又は正の整数を示す。）
で示されるシラン化合物重合体
（Ｂ）成分：ビスマス化合物、アルミニウム化合物及びジルコニウム化合物からなる群から選ばれる少なくとも一種の金属化合物
【請求項２】
前記（Ａ）成分のシラン化合物重合体の質量平均分子量（Ｍｗ）が８００〜５０，０００である、請求項１に記載の硬化性組成物。
【請求項３】
前記シラン化合物重合体が、下記式（１）で示されるシラン化合物の一種又は二種以上の重縮合生成物である、請求項１又は２に記載の硬化性組成物。
【化２】
2019176828.tif 000016
（式中、Ｒ１は、置換基を有する、若しくは置換基を有さない炭素数１〜１０のアルキル基、又は、置換基を有する、若しくは置換基を有さないアリール基を表す。複数のＲ１同士は同一であっても相異なっていてもよい。Ｒ２は炭素数１〜１０のアルキル基を表し、Ｘ１はハロゲン原子を表し、ｓは０〜３の整数を表す。複数のＲ２同士、及び複数のＸ１同士は、互いに同一であっても、相異なっていてもよい。
【請求項４】
さらに、下記（Ｃ）成分を含有する請求項１〜３のいずれかに記載の硬化性組成物。
（Ｃ）成分：分子内に窒素原子を有するシランカップリング剤
【請求項５】
さらに、下記（Ｄ）成分を含有する請求項１〜４のいずれかに記載の硬化性組成物。
（Ｄ）成分：分子内に酸無水物構造を有するシランカップリング剤
【請求項６】
さらに、希釈剤を含有する請求項１〜５のいずれかに記載の硬化性組成物。
【請求項７】
前記硬化性組成物の固形分濃度が、５０質量％以上、１００質量％未満である、請求項６に記載の硬化性組成物。
【請求項８】
請求項１〜７のいずれかに記載の硬化性組成物を硬化させて得られる硬化物。
【請求項９】
光素子固定材である請求項８に記載の硬化物。
【請求項１０】
請求項１〜７のいずれかに記載の硬化性組成物を、１１０℃〜１３０℃に加熱して硬化させる硬化物の製造方法。
【請求項１１】
請求項１〜７のいずれかに記載の硬化性組成物を、光素子固定用接着剤として使用する方法。
【請求項１２】
請求項１〜７のいずれかに記載の硬化性組成物を、光素子固定用封止材として使用する方法。
【発明の詳細な説明】
【技術分野】
【０００１】
本発明は、耐剥離性及び耐熱性に優れ、かつ、高い接着力を有する硬化物が得られる硬化性組成物、該組成物を硬化してなる硬化物、その製造方法、並びに、前記組成物を光素子固定用接着剤又は光素子固定用封止材として使用する方法に関する。
【背景技術】
【０００２】
従来、硬化性組成物は用途に応じて様々な改良がなされ、光学部品や成形体の原料、接着剤、コーティング剤等として産業上広く利用されている。
また、硬化性組成物は、光素子封止体を製造する際の、光素子固定用接着剤や光素子固定用封止材等の光素子固定材としても注目を浴びてきている。【０００３】
光素子には、半導体レーザー（ＬＤ）等の各種レーザーや発光ダイオード（ＬＥＤ）等の発光素子、受光素子、複合光素子、光集積回路等がある。近年においては、発光のピーク波長がより短波長である青色光や白色光の光素子が開発され広く使用されてきている。このような発光のピーク波長の短い発光素子の高輝度化が飛躍的に進み、これに伴い光素子の発熱量がさらに大きくなっていく傾向にある。【０００４】
ところが、近年における光素子の高輝度化に伴い、光素子固定材用組成物の硬化物が、より高いエネルギーの光や光素子から発生するより高温の熱に長時間さらされ、劣化して剥離したり、接着力が低下したりするという問題が生じた。【０００５】
この問題を解決するべく、特許文献１〜３において、ポリシルセスキオキサン化合物を主成分とする光素子固定材用組成物が、特許文献４には、シラン化合物の加水分解・重縮合物を用いる半導体発光デバイス用部材等が提案されている。
しかしながら、特許文献１〜４に記載された組成物や部材等の硬化物であっても、十分な接着力を保ちつつ、耐剥離性、耐熱性を得るのは困難な場合があった。【０００６】
これに対し、本発明者らは、耐剥離性、耐熱性に優れ、かつ、高い接着力を有する硬化物が得られる硬化性組成物を見出している（特許文献５、６）。
しかしながら、これらの硬化性組成物を硬化させるためには、高温（１７０℃以上）で２時間ほど加熱する必要があった。そのため、これらの硬化性組成物を光半導体発光デバイス等に用いる場合、硬化の際に高温に晒され、パッケージ周辺部材がダメージを受ける場合があった。
【先行技術文献】
【特許文献】
【０００７】
【特許文献１】特開２００４−３５９９３３号公報
【特許文献２】特開２００５−２６３８６９号公報
【特許文献３】特開２００６−３２８２３１号公報
【特許文献４】特開２００７−１１２９７５号公報
【特許文献５】ＷＯ２０１２／０７３９８８号
【特許文献６】ＷＯ２０１６／０３１７２８号（ＵＳ２０１７／２５３７８１  Ａ１）
【発明の概要】
【発明が解決しようとする課題】
【０００８】
本発明は、上記実情に鑑みてなされたものであり、高い接着力を有する硬化物が得られる硬化性組成物であって、従来のものに比べて低温で加熱硬化させることができる硬化性組成物、該組成物を硬化してなる硬化物、その製造方法、並びに、該組成物を光素子固定用接着剤及び光素子固定用封止材として使用する方法を提供することを課題とする。
【課題を解決するための手段】
【０００９】
本発明者らは上記課題を解決すべく鋭意研究を重ねた。その結果、特定のシラン化合物重合体、並びに、ビスマス化合物、アルミニウム化合物及びジルコニウム化合物からなる群から選ばれる少なくとも一種の金属化合物を、特定の割合で含有する組成物は、低温で加熱硬化させることができ、得られる硬化物は、高い接着力を有することを見出し、本発明を完成するに至った。【００１０】
かくして本発明によれば、下記〔１〕〜〔７〕の硬化性組成物、〔８〕、〔９〕の硬化物、〔１０〕の硬化物の製造方法、〔１１〕の光素子固定用接着剤として使用する方法、及び、〔１２〕の光素子固定用封止材として使用する方法が提供される。【００１１】
〔１〕下記（Ａ）成分及び（Ｂ）成分を含む硬化性組成物であって、（Ｂ）成分の含有量が、（Ａ）成分１００質量部に対して、０質量部超、３質量部以下であることを特徴とする硬化性組成物。
（Ａ）成分：下記式（ａ）【００１２】
【化１】
2019176828.tif 000003
【００１３】
（式中、Ｒ１は、置換基を有する、若しくは置換基を有さない炭素数１〜１０のアルキル基、又は、置換基を有する、若しくは置換基を有さないアリール基を表す。複数のＲ１同士は同一であっても相異なっていてもよい。Ｚは、ヒドロキシ基、炭素数１〜１０のアルコキシ基、又は、ハロゲン原子を示す。ｐは正の整数を示し、ｑ、ｒはそれぞれ独立して、０又は正の整数を示す。）
で示されるシラン化合物重合体
（Ｂ）成分：ビスマス化合物、アルミニウム化合物及びジルコニウム化合物からなる群から選ばれる少なくとも一種の金属化合物【００１４】
〔２〕前記（Ａ）成分のシラン化合物重合体の質量平均分子量（Ｍｗ）が８００〜５０，０００である、〔１〕に記載の硬化性組成物。
〔３〕前記シラン化合物重合体が、下記式（１）で示されるシラン化合物の一種又は二種以上の重縮合生成物である、〔１〕又は〔２〕に記載の硬化性組成物。【００１５】
【化２】
2019176828.tif 000004
【００１６】
（式中、Ｒ１は前記と同じ意味を表し、Ｘ１はハロゲン原子を表し、ｓは０〜３の整数を表す。複数のＲ２同士、及び複数のＸ１同士は、互いに同一であっても、相異なっていてもよい。
〔４〕さらに、下記（Ｃ）成分を含有する、〔１〕〜〔３〕のいずれかに記載の硬化性組成物。
（Ｃ）成分：分子内に窒素原子を有するシランカップリング剤
〔５〕さらに、下記（Ｄ）成分を含有する、〔１〕〜〔４〕のいずれかに記載の硬化性組成物。
（Ｄ）成分：分子内に酸無水物構造を有するシランカップリング剤
〔６〕さらに、希釈剤を含有する、〔１〕〜〔５〕のいずれかに記載の硬化性組成物。
〔７〕前記硬化性組成物の固形分濃度が、５０質量％以上、１００質量％未満である、〔６〕に記載の硬化性組成物。【００１７】
〔８〕〔１〕〜〔７〕のいずれかに記載の硬化性組成物を硬化させて得られる硬化物。
〔９〕光素子固定材である、〔８〕に記載の硬化物。
〔１０〕〔１〕〜〔７〕のいずれかに記載の硬化性組成物を、１１０℃〜１３０℃に加熱して硬化させる硬化物の製造方法。【００１８】
〔１１〕〔１〕〜〔７〕のいずれかに記載の硬化性組成物を、光素子固定用接着剤として使用する方法。
〔１２〕〔１〕〜〔７〕のいずれかに記載の硬化性組成物を、光素子固定用封止材として使用する方法。
【発明の効果】
【００１９】
本発明の硬化性組成物は、従来のものに比べて低温で加熱硬化させることができるものである。本発明の硬化性組成物を光半導体発光デバイスの光素子の固定材として用いる場合、硬化の際に高温にする必要がないため、パッケージ部材が熱によるダメージを受けることがない。
本発明の硬化性組成物を硬化させて得られる硬化物は優れた接着力を有する。従って、本発明の硬化性組成物は、光素子固定用接着剤、及び光素子固定用封止材として好適に使用することができる。
【発明を実施するための形態】
【００２０】
以下、本発明を、１）硬化性組成物、２）硬化物及びその製造方法、並びに、３）硬化性組成物の使用方法、に項分けして詳細に説明する。
【００２１】
１）硬化性組成物
本発明の硬化性組成物は、下記（Ａ）成分及び（Ｂ）成分を含む硬化性組成物であって、（Ｂ）成分の含有量が、（Ａ）成分１００質量部に対して、０質量部超、３質量部以下であることを特徴とする。
（Ａ）成分：下記式（ａ）で示されるシラン化合物重合体
【００２２】
【化３】
2019176828.tif 000005
【００２３】
（Ｂ）成分：ビスマス化合物、アルミニウム化合物及びジルコニウム化合物からなる群から選ばれる少なくとも一種の金属化合物
【００２４】
（Ａ）成分
本発明の硬化性組成物に用いる（Ａ）成分は、前記式（ａ）で表されるシラン化合物重合体（以下、「シラン化合物重合体（Ａ）」ということがある。）である。
【００２５】
上記式（ａ）において、式：−（Ｒ１ＳｉＯ３／２）−で表される繰り返し単位、式：−（Ｒ１ＳｉＺＯ２／２）−で表される繰り返し単位、及び、式：−（Ｒ１ＳｉＺ２Ｏ１／２）−で表される繰り返し単位は、それぞれ、下記（ａ１）〜（ａ３）で表すことができる。なお（ａ１）〜（ａ３）において、「−Ｏ−」は、隣接する２つのＳｉ原子に共有されている酸素原子を表す。
【００２６】
【化４】
2019176828.tif 000006
【００２７】
本発明に用いるシラン化合物重合体（Ａ）において、前記式（ａ）中、ｐ、ｑ、ｒがそれぞれ２以上のとき、前記式（ａ１）〜（ａ３）で表される繰り返し単位同士はそれぞれ、同一であっても相異なっていてもよい。
【００２８】
前記式（ａ）、（ａ１）、（ａ２）及び（ａ３）中、Ｒ１は、置換基を有する、若しくは置換基を有さない炭素数１〜１０のアルキル基、又は、置換基を有する、若しくは置換基を有さないアリール基を表す。
すなわち、Ｒ１は、置換基を有する炭素数１〜１０のアルキル基、無置換の炭素数１〜１０のアルキル基、置換基を有するアリール基、及び無置換のアリール基からなる群から選ばれるものである。
なお、「置換基を有する炭素数１〜１０のアルキル基」の炭素数は、アルキル基の部分の炭素数を意味する。したがって、Ｒ１全体の炭素数は、１０を超える場合もあり得る。
【００２９】
Ｒ１の、炭素数１〜１０のアルキル基としては、メチル基、エチル基、ｎ−プロピル基、イソプロピル基、ｎ−ブチル基、イソブチル基、ｓ−ブチル基、ｔ−ブチル基、ｎ−ペンチル基、ｎ−ヘキシル基、ｎ−オクチル基、ｎ−ノニル基等が挙げられる。
【００３０】
Ｒ１の、置換基を有する炭素数１〜１０のアルキル基の置換基としては、フッ素原子、塩素原子、臭素原子、ヨウ素原子等のハロゲン原子；シアノ基；式：ＯＧで表される
基；が挙げられる。
Ｇは水酸基の保護基を表す。水酸基の保護基としては、特に制約はなく、水酸基の保護基として知られている公知の保護基が挙げられる。例えば、アシル系の保護基；トリメチルシリル基、トリエチルシリル基、ｔ−ブチルジメチルシリル基、ｔ−ブチルジフェニルシリル基等のシリル系の保護基；メトキシメチル基、メトキシエトキシメチル基、１−エトキシエチル基、テトラヒドロピラン−２−イル基、テトラヒドロフラン−２−イル基等のアセタール系の保護基；ｔ−ブトキシカルボニル基等のアルコキシカルボニル系の保護基；メチル基、エチル基、ｔ−ブチル基、オクチル基、アリル基、トリフェニルメチル基、ベンジル基、ｐ−メトキシベンジル基、フルオレニル基、トリチル基、ベンズヒドリル基等のエーテル系の保護基；等が挙げられる。
【００３１】
Ｒ１のアリール基としては、フェニル基、１−ナフチル基、２−ナフチル基等の炭素数６〜２０のアリール基が挙げられる。
Ｒ１の、置換基を有するアリール基の置換基としては、メチル基、エチル基、ｎ−プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、イソオクチル基等のアルキル基；フッ素原子、塩素原子、臭素原子等のハロゲン原子；メトキシ基、エトキシ基等のアルコキシ基；が挙げられる。
【００３２】
これらの中でも、Ｒ１としては、本発明の効果が得られ易いことから、置換基を有する炭素数１〜６のアルキル基、無置換の炭素数１〜６のアルキル基、又は無置換のアリール基が好ましく、置換基を有する炭素数１〜６のアルキル基、無置換の炭素数１〜６のアルキル基、又はフェニル基がより好ましく、シアノ基を有する炭素数１〜６のアルキル基、フッ素原子を有する炭素数１〜６のアルキル基、無置換の炭素数１〜６のアルキル基、又はフェニル基がさらに好ましく、シアノ基を有する炭素数１〜３のアルキル基、フッ素原子を有する炭素数１〜３のアルキル基、無置換の炭素数１〜３のアルキル基、又はフェニル基が特に好ましい。
複数のＲ１はすべて同一であっても相異なっていてもよい。
【００３３】
Ｚは、ヒドロキシル基、炭素数１〜１０のアルコキシ基、又は、ハロゲン原子を示す。
Ｚの炭素数１〜１０のアルコキシ基としては、メトキシ基、エトキシ基、プロポキシ基、イソプロポキシ基、ブトキシ基、ｔ−ブトキシ基、ペンチルオキシ基等が挙げられる。ハロゲン原子としては、塩素原子、臭素原子等が挙げられる。
これらの中でも、Ｚは、ヒドロキシル基又は炭素数１〜６のアルコキシ基が好ましい。
ｐは正の整数を示し、ｑ、ｒはそれぞれ独立して、０又は正の整数を示す。
複数のＲ１はすべて同一であっても相異なっていてもよい。
また、複数のＺはすべて同一であっても相異なっていてもよい。
【００３４】
シラン化合物重合体（Ａ）の製造方法は特に限定されない。
例えば、下記式（１）で示されるシラン化合物（以下、「シラン化合物（１）」ということがある。）の一種又は二種以上を重縮合させることにより製造することができる。ここで、「重縮合」は、加水分解及び重縮合反応を含む広い概念で用いている。
【００３５】
【化５】
2019176828.tif 000007
【００３６】
式（１）中、Ｒ１は前記と同じ意味を表す。Ｒ２は炭素数１〜１０のアルキル基を表し、Ｘ１はハロゲン原子を表し、ｓは０〜３の整数を表す。
【００３７】
Ｒ２の炭素数１〜１０のアルキル基としては、前記Ｒ１の、炭素数１〜１０のアルキル基として例示したのと同様のものが挙げられる。
Ｘ１のハロゲン原子としては、塩素原子及び臭素原子等が挙げられる。
ｓが２以上のとき、複数のＯＲ２同士は同一であっても相異なっていてもよい。また、（３−ｓ）が２以上のとき、複数のＸ１同士は同一であっても相異なっていてもよい。
【００３８】
シラン化合物（１）の好ましい具体例としては、メチルトリメトキシシラン、メチルトリエトキシシラン、エチルトリメトキシシラン、エチルトリエトキシシラン、エチルトリプロポキシシラン、ｎ−プロピルトリメトキシシラン、ｎ−プロピルトリエトキシシラン、ｎ−プロピルトリプロポキシシラン、ｎ−プロピルトリブトキシシラン、ｎ−ブチルトリメトキシシラン、イソブチルトリメトキシシラン、ｎ−ペンチルトリメトキシシラン、ｎ−ヘキシルトリメトキシシラン、イソオクチルトリメトキシシラン、イソオクチルトリエトキシシラン等の、アルキルトリアルコキシシラン化合物類；
【００３９】
メチルクロロジメトキシシラン、メチルクロロジエトキシシラン、メチルジクロロメトキシシラン、メチルブロモジメトキシシラン、エチルクロロジメトキシシラン、エチルクロロジエトキシシラン、エチルジクロロメトキシシラン、エチルブロモジメトキシシラン、ｎ−プロピルクロロジメトキシシラン、ｎ−プロピルジクロロメトキシシラン、ｎ−ブチルクロロジメトキシシラン、ｎ−ブチルジクロロメトキシシラン等の、アルキルハロゲノアルコキシシラン化合物類；
【００４０】
メチルトリクロロシラン、メチルトリブロモシラン、エチルトリクロロシラン、エチルトリブロモシラン、ｎ−プロピルトリクロロシラン、ｎ−プロピルトリブロモシラン、ｎ−ブチルトリクロロシラン、イソブチルトリクロロシラン、ｎ−ペンチルトリクロロシラン、ｎ−ヘキシルトリクロロシラン、イソオクチルトリクロロシラン等の、アルキルトリハロゲノシラン化合物類；
【００４１】
フェニルトリメトキシシラン、４−メチルフェニルトリメトキシシラン、２−クロロフェニルトリメトキシシラン、フェニルトリエトキシシラン、２−メトキシフェニルトリエトキシシラン、フェニルジメトキシエトキシシラン、フェニルジエトキシメトキシシラン等の、置換基を有していてもよいフェニルトリアルコキシシラン化合物類；
フェニルクロロジメトキシシラン、フェニルジクロロメトキシシラン、フェニルクロロメトキシエトキシシラン、フェニルクロロジエトキシシラン、フェニルジクロロエトキシシラン等の、置換基を有していてもよいフェニルハロゲノアルコキシシラン化合物類；
フェニルトリクロロシラン、フェニルトリブロモシラン、４−メトキシフェニルトリクロロシラン、フェニルトリクロロシラン、２−エトキシフェニルトリクロロシラン、２−クロロフェニルトリクロロシラン等の、置換基を有していてもよいフェニルトリハロゲノシラン化合物；
【００４２】
シアノメチルトリメトキシシラン、シアノメチルトリエトキシシラン、１−シアノエチルトリメトキシシラン、２−シアノエチルトリメトキシシラン、２−シアノエチルトリエトキシシラン、２−シアノエチルトリプロポキシシラン、３−シアノプロピルトリメトキシシラン、３−シアノプロピルトリエトキシシラン、３−シアノプロピルトリプロポキシシラン、３−シアノプロピルトリブトキシシラン、４−シアノブチルトリメトキシシラン、５−シアノペンチルトリメトキシシラン、２−シアノプロピルトリメトキシシラン、２−（シアノメトキシ）エチルトリメトキシシラン、２−（２−シアノエトキシ）エチルトリメトキシシラン、ｏ−（シアノメチル）フェニルトリプロポキシシラン、ｍ−（シアノメチル）フェニルトリメトキシシラン、ｐ−（シアノメチル）フェニルトリエトキシシラン、ｐ−（２−シアノエチル）フェニルトリメトキシシラン等の、シアノアルキルトリアルコキシシラン化合物類；
【００４３】
シアノメチルトリクロロシラン、シアノメチルブロモジメトキシシラン、２−シアノエチルジクロロメトキシシラン、２−シアノエチルジクロロエトキシシラン、３−シアノプロピルトリクロロシラン、３−シアノプロピルトリブロモシラン、３−シアノプロピルジクロロメトキシシラン、３−シアノプロピルジクロロエトキシシラン、３−シアノプロピルクロロジメトキシシラン、３−シアノプロピルクロロジエトキシシラン、４−シアノブチルクロロジエトキシシラン、３−シアノ−ｎ−ブチルクロロジエトキシシラン、２−（２−シアノエトキシ）エチルトリクロロシラン、２−（２−シアノエトキシ）エチルブロモジエトキシシラン、２−（２−シアノエトキシ）エチルジクロロプロポキシシラン、ｏ−（２−シアノエチル）フェニルトリクロロシラン、ｍ−（２−シアノエチル）フェニルメトキシジブロモシラン、ｐ−（２−シアノエチル）フェニルジメトキシクロロシラン、ｐ−（２−シアノエチル）フェニルトリブロモシラン等の、シアノアルキルハロゲノシラン化合物類；
【００４４】
３，３，３−トリフルオロプロピルトリメトキシシラン、３，３，３−トリフルオロプロピルトリエトキシシラン等のフルオロアルキルトリアルコキシシラン化合物類；
３，３，３−トリフルオロプロピルクロロジメトキシシラン、３，３，３−トリフルオロプロピルクロロジエトキシシラン、３，３，３−トリフルオロプロピルジクロロメトキシシラン、３，３，３−トリフルオロプロピルジクロロエトキシシラン等のフルオロアルキルハロゲノアルコキシシラン化合物類；
３，３，３−トリフルオロプロピルトリクロロシラン等のフルオロアルキルトリハロゲノシラン化合物類；等が挙げられる。
シラン化合物（１）は一種単独で、或いは二種以上を組み合わせて用いることができる。
【００４５】
これらの中でも、シラン化合物（１）としては、より優れた接着性を有する硬化物が得られ易いことから、トリアルコキシシラン化合物類が好ましく、（ｉ）炭素数１〜１０のアルキルトリアルコキシシラン化合物、（ｉｉ）フェニルトリアルコキシシラン化合物と、炭素数１〜１０のシアノアルキル基を有するトリアルコキシシラン化合物との組み合わせ、又は（ｉｉｉ）炭素数１〜１０のアルキルトリアルコキシシラン化合物と、炭素数１〜１０のフルオロアルキル基を有するトリアルコキシシラン化合物との組み合わせがより好ましい。
【００４６】
フェニルトリアルコキシシラン化合物と炭素数１〜１０のシアノアルキルトリアルコキシシラン化合物とを組み合わせて用いる場合、フェニルトリアルコキシシラン化合物と炭素数１〜１０のシアノアルキルトリアルコキシシラン化合物の使用割合は、モル比で、〔フェニルトリアルコキシシラン化合物〕：〔炭素数１〜１０のシアノアルキルトリアルコキシシラン化合物〕＝９５：５〜５０：５０が好ましく、９０：１０〜６０：４０がより好ましい。
【００４７】
炭素数１〜１０のアルキルトリアルコキシシラン化合物と、炭素数１〜１０のフルオロアルキル基を有するトリアルコキシシラン化合物とを組み合わせて用いる場合、炭素数１〜１０のアルキルトリアルコキシシラン化合物と炭素数１〜１０のフルオロアルキル基を有するトリアルコキシシラン化合物の使用割合は、モル比で、〔炭素数１〜１０のアルキルトリアルコキシシラン化合物〕：〔炭素数１〜１０のフルオロアルキル基を有するトリアルコキシシラン化合物〕＝９５：５〜１０：９０が好ましく、９０：１０〜３０：７０がより好ましく、８５：１５〜５０：５０がより更に好ましい。
【００４８】
前記シラン化合物（１）を重縮合させる方法としては、特に限定されないが、溶媒中、又は無溶媒で、シラン化合物（１）に所定量の触媒を添加し、全容を所定温度で撹拌する方法が挙げられる。
【００４９】
用いる触媒は、酸触媒及び塩基触媒のいずれであってもよい。
また、酸触媒と塩基触媒を組み合わせて用いることもできる。例えば、酸触媒の存在下、シラン化合物の重縮合反応を行った後に、反応液に塩基触媒を添加して塩基性とし、塩基性条件下に、さらに重縮合反応を行ってもよい。
酸触媒としては、塩酸、硫酸、硝酸、リン酸等の無機酸；メタンスルホン酸、トリフルオロメタンスルホン酸、ベンゼンスルホン酸、ｐ−トルエンスルホン酸、酢酸、トリフルオロ酢酸等の有機酸；等が挙げられる。
【００５０】
塩基触媒としては、アンモニア（水）；トリメチルアミン、トリエチルアミン、リチウムジイソプロピルアミド、リチウムビス（トリメチルシリル）アミド、ピリジン、１，８−ジアザビシクロ［５．４．０］−７−ウンデセン（ＤＢＵ）、アニリン、ピコリン、１，４−ジアザビシクロ［２．２．２］オクタン、イミダゾール等の有機塩基；水酸化テトラメチルアンモニウム、水酸化テトラエチルアンモニウム等の有機塩水酸化物；ナトリウムメトキシド、ナトリウムエトキシド、ナトリウムｔ−ブトキシド、カリウムｔ−ブトキシド等の金属アルコキシド；水素化ナトリウム、水素化カルシウム等の金属水素化物；水酸化ナトリウム、水酸化カリウム、水酸化カルシウム等の金属水酸化物；炭酸ナトリウム、炭酸カリウム、炭酸マグネシウム等の金属炭酸塩；炭酸水素ナトリウム、炭酸水素カリウム等の金属炭酸水素塩；等が挙げられる。
【００５１】
触媒の使用量は、シラン化合物（１）の総モル量に対して、通常、０．１モル％〜１０モル％、好ましくは１モル％〜５モル％の範囲である。
【００５２】
用いる溶媒は、シラン化合物（１）の種類等に応じて、適宜選択することができる。例えば、水；ベンゼン、トルエン、キシレン等の芳香族炭化水素類；酢酸メチル、酢酸エチル、酢酸プロピル、酢酸ブチル、プロピオン酸メチル等のエステル類；アセトン、メチルエチルケトン、メチルイソブチルケトン、シクロヘキサノン等のケトン類；メチルアルコール、エチルアルコール、ｎ−プロピルアルコール、イソプロピルアルコール、ｎ−ブチルアルコール、イソブチルアルコール、ｓ−ブチルアルコール、ｔ−ブチルアルコール等のアルコール類；等が挙げられる。これらの溶媒は一種単独で、或いは二種以上を組み合わせて用いることができる。
【００５３】
溶媒の使用量は特に限定されないが、シラン化合物（１）の総モル量１モル当たり、通常０．１〜１０リットル、好ましくは０．１〜２リットルである。
【００５４】
シラン化合物（１）を重縮合（反応）させるときの温度は、通常０℃から用いる溶媒の沸点までの温度範囲、好ましくは２０℃〜１００℃の範囲である。反応温度があまりに低いと縮合反応の進行が不十分となる場合がある。一方、反応温度が高くなりすぎるとゲル化抑制が困難となる。反応は、通常３０分から３０時間で完結する。
【００５５】
なお、用いるシラン化合物（１）の種類によっては、高分子量化が困難な場合がある。例えば、Ｒ１がフルオロアルキル基であるシラン化合物は、Ｒ１が通常のアルキル基であるシラン化合物よりも反応性に劣る傾向がある。このような場合、触媒量を減らし、かつ、穏やかな条件で長時間反応を行うことにより、ゲル化を抑制し、目的の分子量のシラン化合物重合体（Ａ）が得られ易くなる。
【００５６】
反応終了後は、酸触媒を用いた場合は、反応溶液に炭酸水素ナトリウム等のアルカリ水溶液を添加することにより、塩基触媒を用いた場合は、反応溶液に塩酸等の酸を添加することにより中和を行い、その際に生じる塩をろ別又は水洗等により除去し、目的とするシラン化合物重合体を得ることができる。
【００５７】
上記方法により、シラン化合物重合体（Ａ）を製造する際、シラン化合物（１）のＯＲ２又はＸ１のうち、脱水及び／又は脱アルコールされなかった部分は、シラン化合物重合体（Ａ）中に残存する。すなわち、残存するＯＲ２又はＸ１が１つである場合は、前記式（ａ）において、（Ｒ１ＳｉＺＯ２／２）として残存し、残存するＯＲ２又はＸ１が２つである場合は、式（ａ）において、（Ｒ１ＳｉＺ２Ｏ１／２）として残存する。
【００５８】
シラン化合物重合体（Ａ）は、単独重合体（Ｒ１が一種の重合体）であっても、共重合体（Ｒ１が二種以上の重合体）であってもよい。
シラン化合物重合体（Ａ）が共重合体（Ｒ１が二種以上の重合体）である場合、シラン化合物重合体（Ａ）は、ランダム共重合体、ブロック共重合体、グラフト共重合体、交互共重合体等のいずれの共重合体であってもよいが、製造容易性等の観点からは、ランダム共重合体が好ましい。
また、シラン化合物重合体（Ａ）の構造は、ラダー型構造、ダブルデッカー型構造、籠型構造、部分開裂籠型構造、環状型構造、ランダム型構造のいずれの構造であってもよい。
【００５９】
シラン化合物重合体（Ａ）の質量平均分子量（Ｍｗ）は、通常８００〜５０，０００、好ましくは３，０００〜３０，０００、より好ましくは５，０００〜１５，０００の範囲である。当該範囲内にあることで、組成物の取扱性に優れ、かつ、接着性、耐熱性に優れる硬化物が得られる。
質量平均分子量（Ｍｗ）および数平均分子量（Ｍｎ）は、例えば、テトラヒドロフラン（ＴＨＦ）を溶媒とするゲル・パーミエーション・クロマトグラフィー（ＧＰＣ）による標準ポリスチレン換算値として求めることができる（以下にて同じである。）。
【００６０】
シラン化合物重合体（Ａ）の分子量分布（Ｍｗ／Ｍｎ）は、特に限定されないが、通常１．０〜１０．０、好ましくは１．１〜６．０の範囲である。当該範囲内にあることで、接着性、耐熱性に優れる硬化物が得られる。
シラン化合物重合体（Ａ）は一種単独で、或いは二種以上を組み合わせて用いることができる。
【００６１】
シラン化合物重合体（Ａ）の含有量は、硬化性組成物の固形分中、好ましくは４０〜９５質量％であり、より好ましくは５０〜９０質量％、さらに好ましくは６０〜８５質量％である。
【００６２】
（Ｂ）成分
本発明の硬化性組成物は、（Ｂ）成分として、ビスマス化合物、アルミニウム化合物及びジルコニウム化合物からなる群から選ばれる少なくとも一種の金属化合物を含有する。
本発明の硬化性組成物は、（Ｂ）成分を含有するものであるため、より低温、短時間で、このものを硬化させることができ、しかも、接着性に優れる硬化物を得ることができる。
【００６３】
（Ｂ）成分の金属化合物としては、ビスマス、アルミニウム又はジルコニウムを含有する化合物であれば特に制限はないが、入手容易性等の観点から、３価又は５価のビスマスの化合物、３価のアルミニウムの化合物、４価のジルコニウムの化合物がそれぞれ好ましい。
【００６４】
ビスマス化合物、アルミニウム化合物及びジルコニウム化合物としては、例えば、ビスマス、アルミニウム又はジルコニウムの、ハロゲン化物、金属水酸化物、金属酸化物、無機塩（硝酸塩、硫酸塩、炭酸塩、炭酸水素塩、リン酸塩等）、アルコキシド、カルボン酸塩、キレート化合物等が挙げられる。
【００６５】
より具体的には、下記のものが挙げられるが、これらに限定されるものではない。
塩化ビスマス、臭化ビスマス、塩化アルミニウム、臭化アルミニウム、塩化ジルコニウム、臭化ジルコニウム等のハロゲン化物；
酸化ビスマス、酸塩化ビスマス、酸化アルミニウム、二酸化ジルコニウム等の金属酸化物；
水酸化ビスマス、水酸化アルミニウム、水酸化ジルコニウム等の金属水酸化物；
硝酸ビスマス、硝酸アルミニウム、硝酸ジルコニウム等の硝酸塩；
硫酸ビスマス、硫酸アルミニウム、硫酸ジルコニウム等の硫酸塩；
炭酸ビスマス、炭酸アルミニウム、炭酸ジルコニウム等の炭酸塩；
炭酸水素ビスマス、炭酸水素アルミニウム、炭酸水素ジルコニウム等の炭酸水素塩；
リン酸ビスマス、リン酸アルミニウム、リン酸ジルコニウム等のリン酸塩；
【００６６】
式：Ｂｉ(ＯＲ４)３で表されるビスマス化合物、式：Ａｌ(ＯＲ４)３で表されるアルミニウム化合物、式：Ｚｒ(ＯＲ４)４で表されるジルコニウム化合物等の金属アルコキシド（Ｒ４は、メチル基、エチル基、ｎ−プロピル基、イソプロピル基、ｎ−ブチル基、イソブチル基、ｓｅｃ−ブチル基、ｔ−ブチル基、オクチル基、２−エチルヘキシル基、デシル基、ドデシル基等の炭素数１〜２０のアルキル基；１−プロペニル基、２−プロペニル基イソプロペニル基、１−ブテニル基、２−ブテニル基、３−ブテニル基等の炭素数２〜２０のアルケニル基；フェニル基等の炭素数６〜２０の芳香族基；ベンジル基、フェネチル基等の炭素数７〜２０のアラルキル基；シクロプロピル基、シクロブチル基、シクロペンチル基、シクロヘキシル基、シクロオクチル基等の炭素数３〜１０のシクロアルキル基；等を表す。）；
【００６７】
ビスマス、アルミニウム又はジルコニウムの、酢酸塩、プロピオン酸塩、オクタン酸塩、ノナン酸塩、ドデカン酸塩（ラウリン酸塩）、テトラデカン酸塩（ミリスチン酸塩）、ヘキサデカン酸塩（パルミチン酸塩）、オクタデカン酸塩（ステアリン酸塩）、ナフテン酸塩、オクチル酸塩、ネオデカン酸塩、イソステアリン酸塩等の脂肪酸塩；安息香酸塩等の芳香族カルボン酸塩；コハク酸塩等の多価カルボン酸塩；マレイン酸塩、リノレン酸塩、リノール酸塩、オレイン酸塩、アラキドン酸塩等の不飽和カルボン酸塩；ロジン酸塩；等のカルボン酸塩；
ビスマス、アルミニウム又はジルコニウムと、多座配位子（例えば、アセチルアセトン、ベンゾイルアセトン等のβ−ジケトン化合物；アセト酢酸メチル、アセト酢酸エチル等のβ−ケトエステル；カルボナト；エチレンジアミン；等の炭素数１〜１５の化合物）とのキレート化合物。
【００６８】
また、（Ｂ）成分の金属化合物は、ビスマス、アルミニウム又はジルコニウムに、複数種の配位子が結合した構造を有するものであってもよい。
配位子としては、ハロゲン化物イオン、水素化物イオン（ヒドリド）、酸素原子（オキソ、ペルオキソ）、ヒドロキシ（ヒドロキソ）、水（アクア又はアコ）、一酸化炭素（カルボニル）、炭酸イオン（カルボナト、ＣＯ３２−）等の無機配位子；
シュウ酸イオン（オキサラト、Ｃ２Ｏ４２−）、アルコキシ基（例えば、メトキシ基、エトキシ基）、アシル基（例えば、アセチル基、プロピオニル基、ベンゾイル基）、カルボキシレート基、アセチルアセトナト、エチルアセトアセテート、シクロアルカジエニル（例えば、シクロペンタジエニル、ジシクロペンタジエニル）、エーテル（例えば、ジエチルエーテル）、炭化水素基（例えば、メチル基、エチル基等のアルキル基；フェニル基、ナフチル基等のアリール基）；
アンモニア、ニトロ、ニトリト（ＮＯ２−）、シアノ、シアナト、イソシアナト、アルキルアミド（例えば、ジメチルアミド）、エチレンジアミン、ジエチレントリアミン、ピリジン、フェナントロリン等の窒素含有配位子；
チオシアナト、イソチオシアナト等の硫黄含有配位子；等の有機配位子が挙げられる。
【００６９】
（Ｂ）成分の金属化合物の好ましい具体例としては、次のものが挙げられる。
(ビスマス化合物)
塩化酸化ビスマス、塩化ビスマス、臭化ビスマス等のビスマスのハロゲン化物；水酸化ビスマス、硝酸ビスマス、硫酸ビスマス等のビスマスの無機塩；酢酸ビスマス、安息香酸ビスマス、オクチル酸ビスマス、ナフテン酸ビスマス、オキシサリチル酸ビスマス、ネオデカン酸ビスマス、ロジン酸ビスマス、バーサチック酸ビスマス、２−エチルヘキサン酸ビスマス〔ビスマストリス（２−エチルヘキサノエート）〕、ステアリン酸ビスマス等のビスマスのカルボン酸塩；［カルボナト（２−）−O］トリフェニルビスマス；等
【００７０】
（アルミニウム化合物）
塩化アルミニウム等のアルミニウムのハロゲン化物；アルミニウムトリメトキシド、アルミニウムトリエトキシド、アルミニウムトリイソプロポキシド、アルミニウムトリｓｅｃ−ブチレート、アルミニウムトリブチレート等のアルミニウムのアルコキシド；アルミニウムトリス（アセチルアセトネート）、アルミニウムトリス（エチルアセトアセテート）、アルミニウムモノアセチルアセトネートビス（エチルアセトアセテート）、アルミニウムジイソプロポキシアセチルアセトネート等のアルミニウムのキレート化合物；
【００７１】
（ジルコニウム化合物）
酸塩化ジルコニウム等のジルコニウムのハロゲン化物；硫酸ジルコニウム、硝酸ジルコニウム等のジルコニウムの無機塩；酢酸ジルコニウム、オクチル酸ジルコニウム、ステアリン酸ジルコニウム等のジルコニウムのカルボン酸塩；ジルコニウムテトラｎ−プロポキシド、ジルコニウムテトラ−ｎ−ブトキシド、ジルコニウムオクトキシ・トリデコキシド等のジルコニウムのアルコキシド；ジルコニウムテトラキスアセチルアセトネート、ジルコニウムトリブトキシモノアセチルアセトネート、ジルコニウムトリブトキシ・モノアセチルアセトネート等のジルコニウムのキレート化合物；
【００７２】
これらの中でも、ビスマスのハロゲン化物、ビスマスのカルボン酸塩、［カルボナト（２−）−O］トリフェニルビスマス、アルミニウムのキレート化合物、ジルコニウムのカルボン酸塩がより好ましく、ビスマスのハロゲン化物、ビスマスの炭素数６〜２０のカルボン酸塩、［カルボナト（２−）−O］トリフェニルビスマス、アルミニウムのキレート化合物、ジルコニウムの炭素数６〜２０のカルボン酸塩がさらに好ましく、塩化ビスマス、オクチル酸ビスマス、［カルボナト（２−）−O］トリフェニルビスマス、アルミキレート系化合物、オクチル酸ジルコニウムが特に好ましい。
【００７３】
（Ｂ）成分の含有量の下限は、（Ａ）成分１００質量部に対して、０質量部超であり、好ましくは０．０１質量部以上、より好ましくは０．０５質量部以上である。また、（Ｂ）成分の含有量の上限は、（Ａ）成分１００質量部に対して、３質量部以下であり、好ましくは１質量部以下、より好ましくは０．５質量部以下である。
（Ｂ）成分をこのような割合で配合することで、低温（１１０〜１３０℃）、かつ短時間で硬化させることができる硬化性組成物を得ることができる。
【００７４】
（Ｃ）成分
本発明の硬化性組成物においては、さらに、（Ｃ）成分：分子内に窒素原子を有するシランカップリング剤（以下、「シランカップリング剤（Ｃ）」ということがある。）を含有するのが好ましい。
（Ｃ）成分を含有する硬化性組成物は、塗布工程における作業性に優れ、かつ、接着性、耐剥離性、及び耐熱性により優れる硬化物を与える。
【００７５】
シランカップリング剤（Ｃ）としては、分子内に窒素原子を有するシランカップリング剤であれば特に制限はない。例えば、下記式（ｃ−１）で表されるトリアルコキシシラン化合物、式（ｃ−２）で表されるジアルコキシアルキルシラン化合物又はジアルコキシアリールシラン化合物等が挙げられる。
【００７６】
【化６】
2019176828.tif 000008
【００７７】
上記式中、Ｒａは、メトキシ基、エトキシ基、ｎ−プロポキシ基、イソプロポキシ基、ｎ−ブトキシ基、ｔ−ブトキシ基等の炭素数１〜６のアルコキシ基を表す。複数のＲａ同士は同一であっても相異なっていてもよい。
Ｒｂは、メチル基、エチル基、ｎ−プロピル基、イソプロピル基、ｎ−ブチル基、ｔ−ブチル基等の炭素数１〜６のアルキル基；又は、フェニル基、４−クロロフェニル基、４−メチルフェニル基等の、置換基を有する、又は置換基を有さないアリール基；を表す。
【００７８】
Ｒｃは、窒素原子を有する、炭素数１〜１０の有機基を表す。また、Ｒｃは、さらに他のケイ素原子を含む基と結合していてもよい。
Ｒｃの炭素数１〜１０の有機基の具体例としては、Ｎ−２−（アミノエチル）−３−アミノプロピル基、３−アミノプロピル基、Ｎ−（１，３−ジメチル−ブチリデン）アミノプロピル基、３−ウレイドプロピル基、Ｎ−フェニル−アミノプロピル基等が挙げられる。
【００７９】
前記式（ｃ−１）又は（ｃ−２）で表される化合物のうち、Ｒｃが、他のケイ素原子を含む基と結合した有機基である場合の化合物としては、イソシアヌレート骨格を介して他のケイ素原子と結合してイソシアヌレート系シランカップリング剤を構成するものや、ウレア骨格を介して他のケイ素原子と結合してウレア系シランカップリング剤を構成するものが挙げられる。
【００８０】
これらの中でも、シランカップリング剤（Ｃ）としては、より高い接着力を有する硬化物が得られ易いことから、イソシアヌレート系シランカップリング剤、及びウレア系シランカップリング剤が好ましく、さらに、分子内に、ケイ素原子に結合したアルコキシ基を４以上有するものが好ましい。
ケイ素原子に結合したアルコキシ基を４以上有するとは、同一のケイ素原子に結合したアルコキシ基と、異なるケイ素原子に結合したアルコキシ基との総合計数が４以上という意味である。
【００８１】
ケイ素原子に結合したアルコキシ基を４以上有するイソシアヌレート系シランカップリング剤としては、下記式（ｃ−３）で表される化合物が、ケイ素原子に結合したアルコキシ基を４以上有するウレア系シランカップリング剤としては、下記式（ｃ−４）で表される化合物が挙げられる。
【００８２】
【化７】
2019176828.tif 000009
【００８３】
式中、Ｒａは前記と同じ意味を表す。
ｔ１〜ｔ５はそれぞれ独立して、１〜１０の整数を表し、１〜６の整数であるのが好ましく、３であるのが特に好ましい。
【００８４】
式（ｃ−３）で表される化合物の具体例としては、１，３，５−Ｎ−トリス（３−トリメトキシシリルプロピル）イソシアヌレート、１，３，５−Ｎ−トリス（３−トリエトキシシリルプロピル）イソシアヌレート、１，３，５−Ｎ−トリス（３−トリイソプロポキシシリルプロピル）イソシアヌレート、１，３，５−Ｎ−トリス（３−トリブトキシシリルプロピル）イソシアヌレート等の１，３，５−Ｎ−トリス〔（トリ（炭素数１〜６）アルコキシ）シリル（炭素数１〜１０）アルキル〕イソシアヌレート；１，３，５−Ｎ−トリス（３−ジトキシメチルシリルプロピル）イソシアヌレート、１，３，５−Ｎ−トリス（３−ジメトキシエチルシリルプロピル）イソシアヌレート、１，３，５−Ｎ−トリス（３−ジメトキシイソプロピルシリルプロピル）イソシアヌレート、１，３，５−Ｎ−トリス（３−ジメトキシｎ−プロピルシリルプロピル）イソシアヌレート、１，３，５−Ｎ−トリス（３−ジメトキシフェニルシリルプロピル）イソシアヌレート、１，３，５−Ｎ−トリス（３−ジエトキシメチルシリルプロピル）イソシアヌレート、１，３，５−Ｎ−トリス（３−ジエトキシエチルシリルプロピル）イソシアヌレート、１，３，５−Ｎ−トリス（３−ジエトキシイソプロピルシリルプロピル）イソシアヌレート、１，３，５−Ｎ−トリス（３−ジエトキシｎ−プロピルシリルプロピル）イソシアヌレート、１，３，５−Ｎ−トリス（３−ジエトキシフェニルシリルプロピル）イソシアヌレート、１，３，５−Ｎ−トリス（３−ジイソプロポキシメチルシリルプロピル）イソシアヌレート、１，３，５−Ｎ−トリス（３−ジイソプロポキシエチルシリルプロピル）イソシアヌレート、１，３，５−Ｎ−トリス（３−ジイソプロポキシイソプロピルシリルプロピル）イソシアヌレート、１，３，５−Ｎ−トリス（３−ジイソプロポキシｎ−プロピルシリルプロピル）イソシアヌレート、１，３，５−Ｎ−トリス（３−ジイソプロポキシフェニルシリルプロピル）イソシアヌレート、１，３，５−Ｎ−トリス（３−ジブトキシメチルシリルプロピル）イソシアヌレート、１，３，５−Ｎ−トリス（３−ジブトキシエチルシリルプロピル）イソシアヌレート、１，３，５−Ｎ−トリス（３−ジブトキシイソプロピルシリルプロピル）イソシアヌレート、１，３，５−Ｎ−トリス（３−ジブトキシｎ−プロピルシリルプロピル）イソシアヌレート、１，３，５−Ｎ−トリス（３−ジブトキシフェニルシリルプロピル）イソシアヌレート等の１，３，５−Ｎ−トリス〔（ジ（炭素数１〜６）アルコキシ）シリル（炭素数１〜１０）アルキル〕イソシアヌレート；等が挙げられる。
【００８５】
式（ｃ−４）で表される化合物の具体例としては、Ｎ，Ｎ’−ビス（３−トリメトキシシリルプロピル）ウレア、Ｎ，Ｎ’−ビス（３−トリエトキシシリルプロピル）ウレア、Ｎ，Ｎ’−ビス（３−トリプロポキシシリルプロピル）ウレア、Ｎ，Ｎ’−ビス（３−トリブトキシシリルプロピル）ウレア、Ｎ，Ｎ’−ビス（２−トリメトキシシリルエチル）ウレア等のＮ，Ｎ’−ビス〔（トリ（炭素数１〜６）アルコキシシリル）（炭素数１〜１０）アルキル〕ウレア；Ｎ，Ｎ’−ビス（３−ジメトキシメチルシリルプロピル）ウレア、Ｎ，Ｎ’−ビス（３−ジメトキシエチルシリルプロピル）ウレア、Ｎ，Ｎ’−ビス（３−ジエトキシメチルシリルプロピル）ウレア等のＮ，Ｎ’−ビス〔（ジ（炭素数１〜６）アルコキシ（炭素数１〜６）アルキルシリル（炭素数１〜１０）ア__ルキル）ウレア；Ｎ，Ｎ’−ビス（３−ジメトキシフェニルシリルプロピル）ウレア、Ｎ，Ｎ’−ビス（３−ジエトキシフェニルシリルプロピル）ウレア等のＮ，Ｎ’−ビス〔（ジ（炭素数１〜６）アルコキシ（炭素数６〜２０）アリールシリル（炭素数１〜１０）アルキル）ウレア；等が挙げられる。
【００８６】
これらの中でも、シランカップリング剤（Ｃ）としては、１，３，５−Ｎ−トリス（３−トリメトキシシリルプロピル）イソシアヌレート、１，３，５−Ｎ−トリス（３−トリエトキシシリルプロピル）イソシアヌレート（以下、「イソシアヌレート化合物」という。）、Ｎ，Ｎ’−ビス（３−トリメトキシシリルプロピル）ウレア、Ｎ，Ｎ’−ビス（３−トリエトキシシリルプロピル）ウレア（以下、「ウレア化合物」という。）、及び、前記イソシアヌレート化合物とウレア化合物との組み合わせ、を用いるのが好ましい。
【００８７】
前記イソシアヌレート化合物とウレア化合物とを組み合わせて用いる場合、両者の使用割合は、（イソシアヌレート化合物）と（ウレア化合物）の質量比で、１００：１〜１００：２００であるのが好ましく、１００：１０〜１００：１１０がより好ましい。このような割合で、イソシアヌレート化合物とウレア化合物とを組み合わせて用いることにより、耐熱性及び接着性により優れる硬化物を与える硬化性組成物を得ることができる。
シランカップリング剤（Ｃ）は、１種単独で、或いは２種以上を組み合わせて用いることができる。
【００８８】
本発明の硬化性組成物が（Ｃ）成分を含有する場合、（Ｃ）成分の使用量は、前記（Ａ）成分と（Ｃ）成分の使用割合が、（Ａ）成分と（Ｃ）成分の質量比〔（Ａ）成分：（Ｃ）成分〕で、好ましくは１００：０．３〜１００：５０、より好ましくは１００：１〜１００：４０、さらに好ましくは１００：３〜１００：３５となる量である。
このような割合で（Ａ）成分及び（Ｃ）成分を用いることにより、本発明の硬化性組成物の硬化物は、耐熱性及び接着性により優れるものとなる。
【００８９】
（Ｄ）成分
本発明の硬化性組成物においては、（Ｄ）成分：分子内に酸無水物構造を有するシランカップリング剤（以下、「シランカップリング剤（Ｄ）」ということがある。）を含有するのが好ましい。
（Ｄ）成分を含有する硬化性組成物は、塗布工程における作業性により優れ、かつ、接着性、耐剥離性、及び耐熱性により優れる硬化物を与える。
【００９０】
シランカップリング剤（Ｄ）は、一つの分子中に、酸無水物構造を有する基（Ｑ）と、加水分解性基（Ｒｅ）の両者を併せ持つ有機ケイ素化合物である。具体的には下記式（ｄ）で表される化合物である。
【００９１】
【化８】
2019176828.tif 000010
【００９２】
式中、Ｑは酸無水物構造を有する基を表し、Ｒｄは炭素数１〜６のアルキル基、又は、置換基を有する、若しくは置換基を有さないフェニル基を表し、Ｒｅは炭素数１〜６のアルコキシ基又はハロゲン原子を表し、ｉ、ｋは１〜３の整数を表し、ｊは０〜２の整数を表し、ｉ+ｊ+ｋ＝４である。ｊが２であるとき、Ｒｄ同士は同一であっても相異なっていてもよい。ｋが２又は３のとき、複数のＲe同士は同一であっても相異なっていてもよい。ｉが２又は３のとき、複数のＱ同士は同一であっても相異なっていてもよい。
Ｑとしては、下記式
【００９３】
【化９】
2019176828.tif 000011
【００９４】
（式中、ｈは０〜１０の整数を表す。）で表される基等が挙げられ、（Ｑ１）で表される基が特に好ましい。
式（ｄ）中、Ｒｄの炭素数１〜６のアルキル基としては、前記Ｒ1で表される炭素数１〜６のアルキル基として例示したのと同様の基が挙げられる。
Ｒｄの置換基を有するフェニル基の置換基としては、メチル基、エチル基、ｎ−プロピル基、イソプロピル基、ｎ−ブチル基、ｓ−ブチル基、イソブチル基、ｔ−ブチル基、ｎ−ペンチル基、ｎ−ヘキシル基等のアルキル基；フッ素原子、塩素原子、臭素原子等のハロゲン原子；メトキシ基、エトキシ基等のアルコキシ基；が挙げられる。
Ｒｅの炭素数１〜６のアルコキシ基としては、メトキシ基、エトキシ基、プロポキシ基、イソプロポキシ基、ブトキシ基、ｔ−ブトキシ基等が挙げられる。
Ｒｅのハロゲン原子としては、塩素原子、臭素原子等が挙げられる。
【００９５】
これらの中でも、式（ｄ）で表される化合物としては、下記式（ｄ−１）
【００９６】
【化１０】
2019176828.tif 000012
【００９７】
（式中、Ｒｅ、ｈ、ｉ、ｊ、ｋは前記と同じ意味を表す。）
で表される化合物が好ましい。式中、ｈは２〜８であるのが好ましく、２又は３であるのがより好ましく、３であるのが特に好ましい。
【００９８】
前記式（ｄ−１）で表されるシランカップリング剤の具体例としては、２−（トリメトキシシリル）エチル無水コハク酸、２−（トリエトキシシリル）エチル無水コハク酸、３−（トリメトキシシリル）プロピル無水コハク酸、３−（トリエトキシシリル）プロピル無水コハク酸等の、トリ（炭素数１〜６）アルコキシシリル（炭素数２〜８）アルキル無水コハク酸；２−（ジメトキシメチルシリル）エチル無水コハク酸等の、ジ（炭素数１〜６）アルコキシメチルシリル（炭素数２〜８）アルキル無水コハク酸；２−（メトキシジメチルシリル）エチル無水コハク酸等の、（炭素数１〜６）アルコキシジメチルシリル（炭素数２〜８）アルキル無水コハク酸；
【００９９】
２−（トリクロロシリル）エチル無水コハク酸、２−（トリブロモシリル）エチル無水コハク酸等の、トリハロゲノシリル（炭素数２〜８）アルキル無水コハク酸；２−（ジクロロメチルシリル）エチル無水コハク酸等の、ジハロゲノメチルシリル（炭素数２〜８）アルキル無水コハク酸；２−（クロロジメチルシリル）エチル無水コハク酸等の、ハロゲノジメチルシリル（炭素数２〜８）アルキル無水コハク酸；等が挙げられる。
シランカップリング剤（Ｄ）は、１種単独で、或いは２種以上を組み合わせて用いることができる。
【０１００】
これらの中でも、シランカップリング剤（Ｄ）としては、トリ（炭素数１〜６）アルコキシシリル（炭素数２〜８）アルキル無水コハク酸が好ましく、３−（トリメトキシシリル）プロピル無水コハク酸、３−（トリエトキシシリル）プロピル無水コハク酸が特に好しい。
【０１０１】
本発明の硬化性組成物が（Ｄ）成分を含有する場合、（Ｄ）成分の含有量は、特に限定されないが、前記（Ａ）成分と（Ｄ）成分の質量比〔（Ａ）成分：（Ｄ）成分〕で、好ましくは１００：０．０１〜１００：３０、より好ましくは１００：０．１〜１００：１０である。
このような割合で（Ａ）成分及び（Ｄ）成分を含有する硬化性組成物の硬化物は、耐熱性及び接着性により優れたものになる。
【０１０２】
（Ｅ）希釈剤
本発明の硬化性組成物においては、流動性をもたせる目的で、希釈剤を更に含有していてもよい。
希釈剤としては、前記（Ａ）成分、（Ｂ）成分と相溶性の良いものであれば、特に制限されない。例えば、Ｎ，Ｎ−ジメチルアセトアミド、Ｎ，Ｎ−ジメチルホルムアミド、Ｎ−メチル−２−ピロリドン、ジメチルイミダゾリジノン等の窒素含有化合物；ジメチルスルホキシド等の硫黄含有化合物；ジエチレングリコールモノエチルエーテル、ジエチレングリコールモノブチルエーテル、ジプロピレングリコールメチルエーテル、ジプロピレングリコールｎ−プロピルエーテル、ジプロピレングリコールｎ−ブチルエーテル、トリプロピレングリコールメチルエーテル、トリプロピレングリコール−ｎ−ブチルエーテル、プロピレングリコールモノメチルエーテルアセテート、ジエチレングリコールモノメチルエーテルアセテート、ジエチレングリコールモノエチルエーテルアセテート、ジエチレングリコールモノブチルエーテルアセテート、ジプロピレングリコールメチルエーテルアセテート、プロピレングリコールフェニルエーテル、２，２，４−トリメチル−１，３−ペンタンジオールモノイソブチレート（テキサノール）、γ−ブチロラクトン、乳酸エチル、１−メトキシ−２−プロパノール、１−エトキシ−２−プロパノール、エチレングリコールモノ−ｎ−プロピルエーテル、ジアセトンアルコール、テトラヒドロフルフリルアルコール等の酸素含有化合物；等が挙げられる。
【０１０３】
これらの希釈剤は一種単独で、或いは二種以上を組み合わせて用いることができる。
本発明の硬化性組成物が希釈剤を含有する場合、作業性の観点から、希釈剤の使用量は、本発明の硬化性組成物の固形分濃度が５０質量％以上、１００質量％未満となる量が好ましく、６０〜９０質量％となる量がより好ましく、７０〜８５質量％となる量がさらに好ましい。
【０１０４】
（Ｆ）その他の成分
本発明の硬化性組成物には、本発明の目的を阻害しない範囲で、前記（Ａ）成分〜（Ｅ）成分以外の「他の成分」を含有させてもよい。
他の成分としては、微粒子、酸化防止剤、紫外線吸収剤、光安定剤等が挙げられる。
【０１０５】
微粒子を添加すると、塗布工程における作業性に優れる硬化性組成物を得ることができる場合がある。微粒子の材質としては、シリカ；アクリル、シリコーン等の樹脂；酸化アルミニウム、酸化チタン等の金属酸化物；ベーマイト等の鉱物等が挙げられる。
これらの微粒子は一種単独で、或いは二種以上を組み合わせて用いることができる。微粒子の使用量は、（Ａ）成分に対して、通常、１０質量％以下である。
【０１０６】
酸化防止剤は、加熱時の酸化劣化を防止するために添加される。酸化防止剤としては、リン系酸化防止剤、フェノール系酸化防止剤、硫黄系酸化防止剤等が挙げられる。
【０１０７】
リン系酸化防止剤としては、ホスファイト類、オキサホスファフェナントレンオキシド類等が挙げられる。フェノール系酸化防止剤としては、モノフェノール類、ビスフェノール類、高分子型フェノール類等が挙げられる。硫黄系酸化防止剤としては、ジラウリル−３，３’−チオジプロピオネート、ジミリスチル−３，３’−チオジプロピオネート、ジステアリル−３，３’−チオジプロピオネート等が挙げられる。
【０１０８】
これらの酸化防止剤は一種単独で、或いは二種以上を組み合わせて用いることができる。酸化防止剤の使用量は、（Ａ）成分に対して、通常、１０質量％以下である。
【０１０９】
紫外線吸収剤は、得られる硬化物の耐光性を向上させる目的で添加される。
紫外線吸収剤としては、サリチル酸類、ベンゾフェノン類、ベンゾトリアゾール類、ヒンダードアミン類等が挙げられる。
紫外線吸収剤は一種単独で、或いは二種以上を組み合わせて用いることができる。
紫外線吸収剤の使用量は、（Ａ）成分に対して、通常、１０質量％以下である。
【０１１０】
光安定剤は、得られる硬化物の耐光性を向上させる目的で添加される。
光安定剤としては、例えば、ポリ［｛６−（１，１，３，３，−テトラメチルブチル）アミノ−１，３，５−トリアジン−２，４−ジイル｝｛（２，２，６，６−テトラメチル−４−ピペリジン）イミノ｝ヘキサメチレン｛（２，２，６，６−テトラメチル−４−ピペリジン）イミノ｝］等のヒンダードアミン類等が挙げられる。
これらの光安定剤は一種単独で、或いは二種以上を組み合わせて用いることができる。
光安定剤の使用量は、（Ａ）成分に対して、通常、１０質量％以下である。
【０１１１】
本発明の硬化性組成物は、例えば、前記（Ａ）成分、（Ｂ）成分、及び、所望により（Ｃ）〜（Ｆ）成分を所定割合で配合して、公知の方法により混合、脱泡することにより得ることができる。
【０１１２】
本発明の硬化性組成物は、従来のものに比べて低温での加熱により硬化させることができ、得られる硬化物は、耐剥離性、耐熱性に優れ、高い接着力を有する。
本発明の硬化性組成物は、光素子デバイスに用いた場合に、硬化性組成物を硬化させる際、高温で加熱する必要がないものであるため、パッケージ周辺部材に熱によるダメージを与えることがない。
したがって、本発明の硬化性組成物は、光学部品や成形体の原料、接着剤、コーティング剤等として好適に使用される。
【０１１３】
２）硬化物及びその製造方法
本発明の硬化物は、本発明の硬化性組成物を硬化させることにより得られるものである。
本発明の硬化性組成物を硬化させる方法としては、加熱することにより硬化させる方法が挙げられる。
本発明の硬化物は、本発明の硬化性組成物を、通常、１００℃〜１５０℃、好ましくは１１０℃〜１４０℃、より好ましくは１１０℃〜１３０℃に加熱して硬化させることにより得ることができる。加熱時間は、通常１０分から５時間、好ましくは３０分から３時間である。
本発明の硬化物は、このような低い温度で、しかも短時間の加熱により硬化させて得ることができる。そのため、光半導体発光デバイス等に用いる場合、パッケージ周辺部材を高温に晒してダメージを与えるということがない。
【０１１４】
本発明の硬化物が、本発明の硬化性組成物を低温加熱により短時間で得られることは、例えば、次のようにして確認することができる。
すなわち、自動硬化時間測定装置（株式会社サイバー製、商品名「まどか」）を用い、１２０℃に加熱されたステンレス板上に、硬化性組成物のサンプルを投入して攪拌し、攪拌トルクが上昇して、０．３９２Ｎ・ｃｍとなるまでの時間を測定する。
０．３９２Ｎ・ｃｍとなるまでの時間は、通常８，０００秒以下であるのが好ましい。
【０１１５】
また、低温加熱により硬化させて得られたものであっても、本発明の硬化物が高い接着力を有することは、例えば、次のようにして確認することができる。
すなわち、シリコンチップのミラー面に硬化性組成物を塗布し、塗布面を被着体の上に載せて圧着し、低温（例えば、１２０℃）で加熱処理して硬化させる。この試験片付被着体を、予め所定温度（例えば、２３℃）にしたボンドテスターの測定ステージ上に３０秒間放置し、被着体から１００μｍの高さの位置より、接着面に対し水平方向（せん断方向）に応力をかけ、試験片と被着体との接着力を測定する。
このようにして測定された硬化物の接着力は、２３℃において５０Ｎ／４ｍｍ２以上であることが好ましく、７０Ｎ／４ｍｍ２以上であることがより好ましい。
ここで、「Ｎ／４ｍｍ２」は、２ｍｍ×２ｍｍの面積あたりの接着力〔Ｎ〕である。
【０１１６】
３）硬化性組成物の使用方法
本発明の使用方法は、本発明の硬化性組成物を、光素子固定用接着剤又は光素子固定用封止材として使用する方法である。
光素子としては、ＬＥＤ、ＬＤ等の発光素子、受光素子、複合光素子、光集積回路等が挙げられる。
【０１１７】
〈光素子固定用接着剤〉
本発明の硬化性組成物は、光素子固定用接着剤として好適に使用することができる。
本発明の硬化性組成物を光素子固定用接着剤として使用する方法としては、接着の対象とする材料（光素子とその基板等）の一方又は両方の接着面に該組成物を所定量塗布し、圧着した後、加熱硬化させ、接着の対象とする材料同士を強固に接着させる方法が挙げられる。
【０１１８】
本発明においては、上述のように、硬化性組成物の加熱硬化を従来のものに比べて低い温度でしかも短時間で行うことができるため、光半導体発光デバイスの周辺部材を高温に晒す必要がなくパッケージ部材にダメージを与えない。
【０１１９】
光素子を接着するための基板材料としては、ソーダライムガラス、耐熱性硬質ガラス等のガラス類；セラミックス；サファイア；鉄、銅、アルミニウム、金、銀、白金、クロム、チタン及びこれらの金属の合金、ステンレス（ＳＵＳ３０２、ＳＵＳ３０４、ＳＵＳ３０４Ｌ、ＳＵＳ３０９等）等の金属類；ポリエチレンテレフタレート、ポリブチレンテレフタレート、ポリエチレンナフタレート、エチレン−酢酸ビニル共重合体、ポリスチレン、ポリカーボネート、ポリメチルペンテン、ポリスルホン、ポリエーテルエーテルケトン、ポリエーテルスルホン、ポリフェニレンスルフィド、ポリエーテルイミド、ポリイミド、ポリアミド、アクリル樹脂、ノルボルネン系樹脂、シクロオレフィン樹脂、ガラスエポキシ樹脂等の合成樹脂；等が挙げられる。
【０１２０】
〈光素子固定用封止材〉
本発明の硬化性組成物は、光素子封止体の封止材として好適に用いることができる。
本発明の硬化性組成物を光素子固定用封止材として使用する方法としては、例えば、該組成物を所望の形状に成形して、光素子を内包した成形体を得た後、このものを加熱硬化させることにより光素子封止体を製造する方法等が挙げられる。
本発明の硬化性組成物を所望の形状に成形する方法としては、特に限定されるものではなく、通常のトランスファー成形法や、注型法等の公知のモールド法を採用できる。
【０１２１】
本発明においては、上述のように、硬化性組成物の加熱硬化を従来のものに比べて低い温度でしかも短時間で行うことができるため、光半導体発光デバイスの周辺部材を高温に晒す必要がなくパッケージ部材にダメージを与えない。
得られる光素子封止体は、本発明の硬化性組成物を用いているので、高い接着力を有するものである。
【実施例】
【０１２２】
次に、本願発明を、実施例及び比較例により更に詳細に説明するが、本発明は以下の実施例に限定されるものではない。なお、特に断りのない限り、「％」、「部」は質量基準である。【０１２３】
（質量平均分子量測定）
下記製造例で得たシラン化合物重合体の質量平均分子量（Ｍｗ）及び数平均分子量（Ｍｎ）は、標準ポリスチレン換算値とし、以下の装置及び条件にて測定した。
装置名：ＨＬＣ−８２２０ＧＰＣ、東ソー株式会社製
カラム：ＴＳＫｇｅｌＧＭＨＸＬ、ＴＳＫｇｅｌＧＭＨＸＬ、及び、ＴＳＫｇｅｌ２０００ＨＸＬを順次連結したもの
溶媒：ＴＨＦ
注入量：８０μｌ
測定温度：４０℃
流速：１ｍｌ／分
検出器：示差屈折計【０１２４】
（ＩＲスペクトルの測定）
製造例で得たシラン化合物重合体のＩＲスペクトルは、フーリエ変換赤外分光光度計（パーキンエルマー社製、Ｓｐｅｃｔｒｕｍ１００）を使用して測定した。【０１２５】
（製造例１）
３００ｍｌのナス型フラスコに、メチルトリエトキシシラン（信越化学工業株式会社製、製品名：ＫＢＥ−１３）７１．３７ｇ（４００ｍｍｏｌ）を仕込んだ後、蒸留水２１．６ｍｌに３５％塩酸０．１０ｇ（シラン化合物の合計量に対して０．２５モル％）を溶解した水溶液を撹拌しながら加え、全容を３０℃にて２時間、次いで７０℃に昇温して５時間撹拌したのち、酢酸プロピルを１４０ｇ入れ撹拌した。ここに、２８％アンモニア水０．１２ｇ（シラン化合物の合計量に対して０．５モル％）を撹拌しながら加え、全容を７０℃に昇温して３時間さらに撹拌した。反応液に精製水を加え、分液し、水層のｐＨが７になるまでこの操作を繰り返した。有機層をエバポレーターで濃縮し、濃縮物を真空乾燥することにより、シラン化合物重合体（Ａ１）を５５．７ｇ得た。このものの質量平均分子量（ＭＷ）は７，８００、分子量分布（ＰＤＩ）は４．５２であった。
シラン化合物重合体（Ａ１）のＩＲスペクトルデータを以下に示す。
Ｓｉ−ＣＨ３：１２７２ｃｍ−１，１４０９ｃｍ−１，Ｓｉ−Ｏ：１１３２ｃｍ−１【０１２６】
（製造例２）
３００ｍｌのナス型フラスコに、フェニルトリメトキシシラン（東京化成工業株式会社製）２０．２ｇ（１０２ｍｍｏｌ）と、２−シアノエチルトリメトキシシラン（アヅマックス株式会社製）３．１５ｇ（１８ｍｍｏｌ）、並びに、溶媒として、アセトン９６ｍｌ及び蒸留水２４ｍｌを仕込んだ後、内容物を攪拌しながら、触媒としてリン酸（関東化学株式会社製）０．１５ｇ（１．５ｍｍｏｌ）を加え、２５℃でさらに１６時間攪拌した。
反応終了後、反応液をエバポレーターで５０ｍｌまで濃縮し、濃縮物に酢酸エチル１００ｍｌを加え、飽和炭酸水素ナトリウム水溶液にて中和した。しばらく静置した後、有機層を分取した。次いで、有機層を蒸留水にて２回洗浄した後、無水硫酸マグネシウムで乾燥した。硫酸マグネシウムをろ別後、ろ液をエバポレーターにて５０ｍｌまで濃縮し、得られた濃縮物を多量のｎ−ヘキサン中に滴下して沈殿させ、沈殿物をデカンテーションにより分離した。得られた沈殿物をメチルエチルケトン（ＭＥＫ）に溶解させて回収し、エバポレーターで溶媒を減圧留去した。残留物を真空乾燥することにより、ポリシルセスキオキサン化合物（Ａ２）を１３．５ｇ得た。このものの質量平均分子量（Ｍｗ）は１，８７０、分子量分布（Ｍｗ／Ｍｎ）は１．４２であった。
ポリシルセスキオキサン化合物（Ａ２）のＩＲスペクトルデータを以下に示す。
Ｓｉ−Ｐｈ：６９８ｃｍ−１，７４０ｃｍ−１，Ｓｉ−Ｏ：１１３２ｃｍ−１，−ＣＮ：２２５９ｃｍ−１【０１２７】
（実施例１）
（Ａ）成分として製造例１で得たシラン化合物重合体（Ａ１）１００部に、（Ｅ）成分として、ジエチレングリコールモノブチルエーテルアセテート（ＢＤＧＡＣ）：トリプロピレングリコール−ｎ−ブチルエーテル（ＴＰｎＢ）＝４０：６０（質量比）の混合溶剤を加え、攪拌した。その後、（Ｃ）成分として、１，３，５−Ｎ−トリス〔３−（トリメトキシシリル）プロピル〕イソシアヌレート（信越化学工業株式会社製：ＫＢＭ−９６５９）３０質量部、（Ｄ）成分として、３−（トリメトキシシリル）プロピルコハク酸無水物（信越化学工業株式会社製：Ｘ−１２−９６７Ｃ）３質量部、（Ｂ）成分として、プキャット２５（日本化学産業株式会社製）０．２５質量部を加え、全容を十分に混合、脱泡することにより、硬化性組成物を得た。【０１２８】
（実施例２〜１２、比較例１〜４）
実施例１において、（Ａ）成分の種類、（Ｂ）成分の種類、使用量（部）を、下記表１に記載した通りに変更した以外は、実施例１と同様にして、実施例２〜１２の硬化性組成物、比較例１〜４の硬化性組成物を得た。
下記表中、（Ｂ）成分又は（Ｂ）成分の代わりに使用した下記（ｂ）成分の種類：Ｂ１〜Ｂ５、ｂ１、ｂ２は以下を表す。
また、表中、（Ｂ）成分又は（ｂ）成分の使用量［部］は、（Ａ）成分１００部に対する質量部を表す。【０１２９】
（Ｂ）成分
Ｂ１：プキャット２５（日本化学産業株式会社製、オクチル酸ビスマス化合物）
Ｂ２：オルガチックスＺＣ−２００（マツモトファインケミカル株式会社製、オクチル酸ジルコニウム化合物
Ｂ３：Ｍ−５Ａ（綜研化学株式会社製、アルミキレート系化合物）
Ｂ４：塩化ビスマス
Ｂ５：［カルボナト（２−）−Ｏ］トリフェニルビスマス
（ｂ）成分
ｂ１：オルガチックスＴＣ−７５０（マツモトファインケミカル株式会社製、チタンジイソプロポキシビス（エチルアセトアセテート））
ｂ２：ジアザビシクロウンデセン（ＤＢＵ）【０１３０】
実施例及び比較例で得た硬化性組成物の硬化物につき、下記のようにして、接着強度の測定、及び硬化性の評価を行った。
測定結果及び評価を下記表１に示す。【０１３１】
（接着強度の測定）
一辺の長さが２ｍｍである正方形（２ｍｍ×２ｍｍ＝４ｍｍ２）で、厚さ３５０μｍのシリコンチップのミラー面に、実施例及び比較例で得た硬化性組成物のそれぞれを、厚さが約２μｍになるよう塗布し、塗布面を被着体（銀メッキ銅板）の上に載せ圧着した。その後１２０℃で２時間加熱して硬化性組成物を硬化させて試験片付被着体を得た。この試験片付被着体を、予め所定温度（２３℃）にしたボンドテスター（シリーズ４０００、デイジ社製）の測定ステージ上に３０秒間放置し、被着体から１００μｍの高さの位置より、スピード２００μｍ／ｓで接着面に対し水平方法（せん断方向）に応力をかけ、２３℃における、試験片と被着体との接着強度〔Ｎ／４ｍｍ２〕を測定した。【０１３２】
（硬化性評価）
自動硬化時間測定装置「まどか」（株式会社サイバー製）を用いて硬化時間を測定した。１２０℃に加熱されたステンレス板上に、０．３０ｍＬのサンプルを投入し、攪拌した。経時的に攪拌トルクが上昇し、０．３９２Ｎ・ｃｍとなるまでの時間（秒）を測定した。撹拌条件は以下のとおりである。
・撹拌翼の自転回転数：  ２００ｒｐｍ
・撹拌翼の公転回転数：    ８０ｒｐｍ
・ギャップ（加熱板と攪拌翼間の距離）：  ０．３ｍｍ【０１３３】
【表１】
2019176828.tif 000013
【０１３４】
（製造例３）
３００ｍＬのナス型フラスコに、３，３，３−トリフルオロプロピルトリメトキシシラン（アヅマックス株式会社製）１７．０ｇ（７７．７ｍｍｏｌ）、及び、メチルトリエトキシシラン（信越化学工業株式会社製、製品名「ＫＢＥ−１３」）３２．３３ｇ（１８１．３ｍｍｏｌ）を仕込んだ後、これを撹拌しながら、蒸留水１４．０ｇに３５％塩酸０．０６７５ｇ（ＨＣｌの量が０．６５ｍｍｏｌ，シラン化合物の合計量に対して、０．２５ｍｏｌ％）を溶解して得られた水溶液を加え、全容を３０℃にて２時間、次いで７０℃に昇温して２０時間撹拌した。
内容物の撹拌を継続しながら、そこに、２８％アンモニア水０．０３９４ｇ（ＮＨ３の量が０．６５ｍｍｏｌ）と酢酸プロピル４６．１ｇの混合溶液を加えて反応液のｐＨを６．９にし、そのまま７０℃で４０分間撹拌した。
反応液を室温まで放冷した後、そこに、酢酸プロピル５０ｇ及び水１００ｇを加えて分液処理を行い、反応生成物を含む有機層を得た。この有機層に硫酸マグネシウムを加えて乾燥処理を行った。硫酸マグネシウムを濾別除去した後、有機層をエバポレーターで濃縮し、次いで、得られた濃縮物を真空乾燥することにより、ポリシルセスキオキサン化合物（Ａ３）を得た。このものの質量平均分子量（Ｍｗ）は５，５００、分子量分布は３．４０であった。
硬化性ポリシルセスキオキサン化合物（Ａ３）のＩＲスペクトルデータを以下に示す。
Ｓｉ−ＣＨ３：１２７２ｃｍ−１，１４０９ｃｍ−１，Ｓｉ−Ｏ：１１３２ｃｍ−１，Ｃ−Ｆ：１２１３ｃｍ−１【０１３５】
（実施例１３、１４、比較例５）
実施例１において、（Ａ）成分の種類、（Ｂ）成分の種類、使用量（部）を、下記表２に記載した通りに変更した以外は、実施例１と同様にして、実施例１３、１４の硬化性組成物、比較例５の硬化性組成物を得た。
得られた硬化性組成物の硬化物につき、接着強度の測定、及び硬化性の評価を行った。
測定結果及び評価を下記表２に示す。【０１３６】
【表２】
2019176828.tif 000014
【０１３７】
表１及び表２から、実施例１〜１４の硬化性組成物はすべて、硬化性評価試験において、８，０００秒以下という短い時間で硬化物が得られており、硬化性に優れることがわかる。
また、１２０℃２時間で硬化した場合であっても、得られる硬化物は、接着強度は５０Ｎ／４ｍｍ２以上であり、接着力に優れることがわかる。
一方、比較例１、４及び５の硬化性組成物は、硬化性評価試験において、実施例の硬化性組成物に対して、硬化性に劣っていることがわかる。
また、比較例１〜５の硬化性組成物は、１２０℃２時間で硬化した場合、得られる硬化物は、接着強度は５０Ｎ／４ｍｍ２未満であり、接着力に劣っていることがわかる。
【国際調査報告】
2019176828.tif 000018
2019176828.tif 000019
2019176828.tif 000020